(57)【特許請求の範囲】
【請求項１】
結合剤樹脂Ａ、光重合性化合物Ｂ、光重合開始剤Ｃ、着色材料Ｄ及び溶剤Ｅを含有する着色感光性樹脂組成物であって、
前記結合剤樹脂Ａは、下記化１に示す化合物Ａ１、化合物Ａ２及び化合物Ａ３を共重合して得られる共重合体に、１分子中に不飽和結合とエポキシ基を有する化合物Ａ４をさらに反応させて得られる不飽和基含有樹脂であることを特徴とする着色感光性樹脂組成物。
化合物Ａ１：以下の化１に示す一般式で表される化合物。
【化１】
0005343260.tif 000017
（化１において、Ｒ１は水素またはメチル基であり、Ｒ２は置換または非置換の２価Ｃ１〜Ｃ６のアルキル基またはアルケニル基であり、Ａは置換または非置換のベンゼン基、シクロヘキシル基、Ｃ１〜Ｃ６のアルキル基またはアルケニル基であり、この際、Ｒ２及びＡの置換体は独立にフッ素、塩素、ブロム、ヨード、Ｃ１〜Ｃ６のアルキル基、Ｃ１〜Ｃ３のパーハロゲン化アルキル基、ヒドロキシ基、Ｃ１〜Ｃ６のケトン基、Ｃ１〜Ｃ６のエステル基、Ｎ，Ｎ−（Ｃ１〜Ｃ３）アルキル置換されたアミド基またはこれら置換基の１種以上を含む調合物である。）
化合物Ａ２：  化合物Ａ１及び化合物Ａ３と共重合の可能な不飽和結合を有する化合物
化合物Ａ３：  不飽和カルボン酸
【請求項２】
前記化合物Ａ１は、下記化２の一般式で表される化合物のうち少なくとも一つ以上が選択されることを特徴とする請求項１に記載の着色感光性樹脂組成物。
【化２】
0005343260.tif 000018
（化２において、Ｒ１は水素またはメチル基であり、Ｒ２は置換または非置換の２価Ｃ１〜Ｃ６のアルキル基またはアルケニル基であり、この際、Ｒ２の置換体は独立にフッ素、塩素、ブロム、ヨード、Ｃ１〜Ｃ６のアルキル基、Ｃ１〜Ｃ３のパーハロゲン化アルキル基、ヒドロキシ基、Ｃ１〜Ｃ６のケトン基、Ｃ１〜Ｃ６のエステル基、Ｎ，Ｎ−（Ｃ１〜Ｃ３）アルキル置換されたアミド基またはこれら置換基の１種以上を含む調合物である。）
【請求項３】
前記化合物Ａ１及び化合物Ａ３と共重合の可能な不飽和結合を有する化合物Ａ２は、芳香族ビニル化合物またはＮ−置換マレイミドであることを特徴とする請求項１又は２に記載の着色感光性樹脂組成物。
【請求項４】
前記結合剤樹脂Ａの構成成分の合計モル数に対する前記化合物Ａ１、化合物Ａ２及び化合物Ａ３のそれぞれから誘導される構成成分の比率は、化合物Ａ１から誘導される構成単位は２〜５０モル％であり、化合物Ａ２から誘導される構成単位は２〜５０モル％であり、化合物Ａ３から誘導される構成単位は２〜７０モル％であることを特徴とする請求項１〜３のいずれか１項に記載の着色感光性樹脂組成物。
【請求項５】
前記化合物Ａ４から誘導される構成成分の比率は、前記結合剤樹脂Ａ内の化合物Ａ３から誘導される構成成分のモル数に対して５〜８０モル％であることを特徴とする  請求項１〜４のいずれか１項に記載の着色感光性樹脂組成物。
【請求項６】
基板の上部に着色感光性樹脂組成物を塗布し、所定のパターンに露光、現像して形成されるカラー層を含んでなるカラーフィルタにおいて、
前記着色感光性樹脂組成物は請求項１〜５のいずれか１項に記載の着色感光性樹脂組成物であることを特徴とするカラーフィルタ。
【請求項７】
請求項６に記載のカラーフィルタを備える液晶表示装置。
【発明の詳細な説明】
【技術分野】
【０００１】
本発明は着色感光性樹脂組成物、カラーフィルタ及びこれを備える液晶表示装置に関する。
【背景技術】
【０００２】
カラーフィルタは、撮像素子、液晶表示装置（ＬＣＤ）などに広く利用されているもので、その応用範囲が急速に拡大しつつある。カラー液晶表示装置や撮像素子などに使われるカラーフィルタは、通常ブラックマトリックスがパターン形成された基板上に赤色、緑色及び青色の各色に相当する顔料を含有する着色感光性樹脂組成物をスピンコートにより均一に塗布した後、加熱乾燥（以下、予備焼成とも言うこともある）して形成された塗膜を露光、現像し、必要に応じてさらに加熱硬化（以下、後焼成と言うこともある）する操作を色毎に反復して各色の画素を形成することによって製造されている。このような着色感光性樹脂組成物を用いたカラーフィルタは画像形成時高解像性、基板との優れた密着性、低い現像残渣などが求められている。また、最近は色濃度の高い画素が求められており、着色感光性樹脂組成物に使われる顔料及びカーボンブラックの含有が高まっている。
【０００３】
一方、前述したように着色剤の含量が高い着色感光性樹脂組成物を用いて画素を形成する時は現像工程時未露光部の基板上に現像残渣が生じたり、未露光部が完全溶解タイプではなく剥離タイプに現像されることによって、現像液フィルタを詰まらせたり、工程中に溶解されず残されている不純物が画素及び非画素部の基板にくっついてしまう問題点を抱えている。また、露光部に形成される画素の感度も不十分なことから、塗膜の表面不良が発生したり、膜硬度が足りない問題点がある。
【０００４】
上記課題を改善するため、特許文献１や特許文献２では、硬化性樹脂構造にテトラヒドロピラン基を含んだりＮ−置換マレイミド基を導入した高Ｔｇ（ガラス転移温度）の硬化性樹脂を使用しているが、これによって透明性や耐熱黄変性能は向上するものの、高温工程では側鎖に含まれる置換基が分解することに変わりがなく、低Ｔｇの硬化性樹脂で発生するのと同様のアウトガスが発生して、残像の原因となる問題点を抱えている。また、硬化性樹脂組成の疎水性が高い場合、同等の酸価では、極めて現像性が劣化するという問題点を抱えている。
【０００５】
【特許文献１】特開２００４−３００２０４号公報
【特許文献２】特開平１０−３００９２２号公報
【発明の開示】
【発明が解決しようとする課題】
【０００６】
本発明は前述した従来の問題点を解決するために案出されたもので、その目的は高濃度着色材料を含有しても現像性に優れた着色感光性樹脂組成物を提供するところにある。
【０００７】
また、本発明の他の目的は、前述した着色感光性樹脂組成物を用いることによって、画素を形成する際、画素部に表面不良などが発生せず、感度に優れた高品質のカラーフィルタを提供することにある。
【課題を解決するための手段】
【０００８】
前述した目的を達成するための本発明は、結合剤樹脂Ａ、光重合性化合物Ｂ、光重合開始剤Ｃ、着色材料Ｄ及び溶剤Ｅを含有する着色感光性樹脂組成物であって、前記結合剤樹脂Ａは、下記化合物Ａ１〜化合物Ａ３を共重合して得られる共重合体であることを特徴とする着色感光性樹脂組成物を提供する。
【０００９】
化合物Ａ１：  下記化３の一般式で表される化合物である。そして、この化３で示す化合物は、Ｒ１は水素またはメチル基であり、Ｒ２は置換または  非置換の２価Ｃ１〜Ｃ６のアルキル基またはアルケニル基であり、Ａは置換または非置換のベンゼン基、シクロヘキシル基、Ｃ１〜Ｃ６のアルキル基またはアルケニル基であり、この際、Ｒ２及びＡの置換体は独立にフッ素、塩素、ブロム、ヨード、Ｃ１〜Ｃ６のアルキル基、Ｃ１〜Ｃ３のパーハロゲン化アルキル基、ヒドロキシ基、Ｃ１〜Ｃ６のケトン基、Ｃ１〜Ｃ６のエステル基、Ｎ，Ｎ−（Ｃ１〜Ｃ３）アルキル置換されたアミド基またはこれら置換基の１種以上を含む調合物である。
【００１０】
【化３】
0005343260.tif 000002
【００１１】
化合物Ａ２：  化合物Ａ２は、化合物Ａ１及び化合物Ａ３と共重合の可能な不飽和結合を有する化合物である。
【００１２】
化合物Ａ３：  化合物Ａ３は、不飽和カルボン酸である。
【００１３】
また、本件発明に係る着色感光性樹脂組成物に用いる前記化合物Ａ１は、以下の化４で表される一般式の化合物のうちから選択した一以上の化合物を用いることも好ましい。この化４において、Ｒ１は水素またはメチル基であり、Ｒ２は置換または非置換の２価Ｃ１〜Ｃ６のアルキル基またはアルケニル基であり、この際、Ｒ２の置換体は独立にフッ素、塩素、ブロム、ヨード、Ｃ１〜Ｃ６のアルキル基、Ｃ１〜Ｃ３のパーハロゲン化アルキル基、ヒドロキシ基、Ｃ１〜Ｃ６のケトン基、Ｃ１〜Ｃ６のエステル基、Ｎ，Ｎ−（Ｃ１〜Ｃ３）アルキル置換されたアミド基またはこれら置換基の１種以上を含む調合物である。
【００１４】
【化４】
0005343260.tif 000003
【００１５】
また、前記結合剤樹脂Ａは、前記共重合体に、不飽和結合とエポキシ基を１分子中に有する化合物Ａ４をさらに反応させて得られる不飽和基含有樹脂であることを特徴とする着色感光性樹脂組成物を提供する。
【００１６】
また、前記化合物Ａ１及び化合物Ａ３と共重合の可能な不飽和結合を有する化合物Ａ２は、芳香族ビニル化合物またはＮ−置換マレイミドであることを特徴とする着色感光性樹脂組成物を提供する。
【００１７】
前記結合剤樹脂Ａの構成成分の合計モル数に対する前記化合物Ａ１、化合物Ａ２及び化合物Ａ３のそれぞれから誘導される構成成分の比率は、化合物Ａ１から誘導される構成単位は２〜５０モル％であり、化合物Ａ２から誘導される構成単位は２〜５０モル％であり、化合物Ａ３から誘導される構成単位は２〜７０モル％であることを特徴とする着色感光性樹脂組成物を提供する。
【００１８】
また、前記化合物Ａ４から誘導される構成成分の比率は、前記結合剤樹脂Ａ内の（化合物Ａ３）から誘導される構成成分のモル数に対して５〜８０モル％であることを特徴とする着色感光性樹脂組成物を提供する。
【００１９】
また、本発明は基板の上部に着色感光性樹脂組成物を塗布し、所定パターンに露光、現像して形成されるカラー層を含んでなるカラーフィルタにおいて、前記着色感光性樹脂組成物は前述した着色感光性樹脂組成物であることを特徴とするカラーフィルタを提供する。
【００２０】
本発明は前述したカラーフィルタを備えた液晶表示装置を提供する。
【発明の効果】
【００２１】
本発明によれば、高濃度着色材料を含有しても現像性に優れた着色感光性樹脂組成物を提供することができる。また、前記着色感光性樹脂組成物を用いて画素を形成する際、画素部に表面不良などが発生せず、感度に優れた着色感光性樹脂組成物を提供することができる。
【発明を実施するための最良の形態】
【００２２】
以下、本発明を詳述する。本発明は結合剤樹脂Ａ、光重合性化合物Ｂ、光重合開始剤Ｃ、着色材料Ｄ及び溶剤Ｅを含有する着色感光性樹脂組成物であって、前記結合剤樹脂Ａは、下記化合物Ａ１、化合物Ａ２及び化合物Ａ３を共重合して得られる共重合体であることを特徴とする着色感光性樹脂組成物に関する。特に制限されないが、前記着色感光性樹脂組成物に含まれる溶剤Ｅには、任意にその他の添加剤Ｆが溶解または分散されていることが好ましい。以下、結合剤樹脂Ａ、光重合性化合物Ｂ、光重合開始剤Ｃ、着色材料Ｄ及び溶剤Ｅの順に述べる。
【００２３】
結合剤樹脂Ａ：  前記結合剤樹脂Ａは、通常、光や熱の作用による反応性及びアルカリ溶解性を有し、着色材料の分散媒として働く。本件発明において、結合剤樹脂Ａは、化合物Ａ１、化合物Ａ２及び化合物Ａ３の重合（これは共重合も含む概念である）で得られうる構成単位を含む共重合体であり、本件発明における大きな特徴部である。
【００２４】
本発明に係る結合剤樹脂Ａは、前記化合物Ａ１、化合物Ａ２及び化合物Ａ３の重合（これは共重合も含む概念である）で得られうる構成単位を含む共重合体であることを特徴とする。前記結合剤樹脂Ａは、前記単量体以外も別の単量体を追加して共に重合可能である。すなわち、前記化合物Ａ１〜化合物Ａ３以外の単量体がさらに含まれて共重合される場合にも本発明に含まれる。以下、化合物Ａ１、化合物Ａ２及び化合物Ａ３を順に述べる。
【００２５】
［化合物Ａ１］
この化合物Ａ１は、以下の化５の一般式で表される化合物である。この化５において、Ｒ１は水素またはメチル基であり、Ｒ２は置換または非置換の２価Ｃ１〜Ｃ６のアルキル基またはアルケニル基であり、Ａは置換または非置換のベンゼン基、シクロヘキシル基、Ｃ１〜Ｃ６のアルキル基またはアルケニル基であり、この際、Ｒ２及びＡの置換体は独立にフッ素、塩素、ブロム、ヨード、Ｃ１〜Ｃ６のアルキル基、Ｃ１〜Ｃ３のパーハロゲン化アルキル基、ヒドロキシ基、Ｃ１〜Ｃ６のケトン基、Ｃ１〜Ｃ６のエステル基、Ｎ，Ｎ−（Ｃ１〜Ｃ３）アルキル置換されたアミド基またはこれらの置換基の１種以上を含む調合物である。
【００２６】
【化５】
0005343260.tif 000004
【００２７】
本発明の実施形態において、前記化５（＝化１）で表される化合物Ａ１の具体的な例を下記化６〜化９に示す。
【００２８】
【化６】
0005343260.tif 000005
【００２９】
【化７】
0005343260.tif 000006
【００３０】
【化８】
0005343260.tif 000007
【００３１】
【化９】
0005343260.tif 000008
【００３２】
前記化合物Ａ１のさらに具体的な例としては、２−フェニルチオエチル（メタ）アクリレート、ヘキシルチオエチル（メタ）アクリレートなどが挙げられる。これらはそれぞれ単独で、または２種以上を組み合わせて用いることができる。
【００３３】
特に、前記化学式１で表される化合物Ａ１は、下記化１０で表される化合物のうち少なくとも一つ以上が選択されるのがより好ましい。下記化１０の化合物を用いて画素を形成する際、現像性及び表面現像がさらに優れるからである。この化１０において、Ｒ１、Ｒ２は、化１において説明したアルキル基と同じである
【００３４】
【化１０】
0005343260.tif 000009
【００３５】
さらに具体的な例としては、２−フェニルチオエチル（メタ）アクリレートが挙げられる。
【００３６】
［化合物Ａ２］
この化合物Ａ２は、化合物Ａ１及び化合物Ａ３と共重合の可能な不飽和結合を有する化合物を用いる。本発明における化合物Ａ２としては、芳香族ビニル化合物、Ｎ−置換マレイミド系化合物、不飽和カルボン酸の非置換または置換アルキルエステル、脂環式置換基を含む不飽和カルボン酸エステル化合物、カルボン酸ビニルエステル系、オキセタン基を含む不飽和オキセタニル系などが挙げられる。前記化合物のうち、芳香族ビニル化合物、Ｎ−置換マレイミド系化合物が感度及び密着性の向上面においてより好ましい。これらはそれぞれ単独で、あるいは２種以上を組み合わせて用いることができる。
【００３７】
前記化合物Ａ２のうち芳香族ビニル化合物としては、ビニルトルエン、スチレン、α−メチルスチレン、α−クロロスチレン、ジビニルベンゼンなどが挙げられ、これらはそれぞれ単独で、または２種以上を組み合わせて用いることができる。本発明では特に前記ビニルトルエンを追加単量体として使って結合剤樹脂を製造し、前記製造された結合剤樹脂を含有する着色感光性樹脂組成物の性能をテストしたところ、感度及び密着性などの効果に優れることを見出した。
【００３８】
また、前記Ｎ−置換マレイミド系化合物としては、下記の化１１で表される化合物を例示することができる。
【００３９】
【化１１】
0005343260.tif 000010
【００４０】
この化１１において、Ｒ３はヘテロ原子が含まれるか含まれないＣ１〜Ｃ２０の脂肪族または芳香族炭化水素である。前記Ｒ３の具体的な例としては、フェニル基、ベンジル基、ナフチル基、シクロヘキシル基、メチル基、エチル基、プロピル基などが挙げられ、特にベンジル基及びシクロヘキシル基が好ましく、これらはそれぞれ単独で、または２種以上を組み合わせて用いることができる。
【００４１】
また、前記不飽和カルボン酸の非置換または置換アルキルエステル化合物系としては、メチル（メタ）アクリレート、エチル（メタ）アクリレート、ブチル（メタ）アクリレート、２−ヒドロキシエチル（メタ）アクリレート、アミノエチル（メタ）アクリレートなどが挙げられる。これらはそれぞれ単独で、または２種以上を組み合わせて用いることができる。
【００４２】
また、前記脂環式置換基を含む不飽和カルボン酸エステル化合物系としては、シクロペンチル（メタ）アクリレート、シクロヘキシル（メタ）アクリレート、メチルシクロヘキシル（メタ）アクリレート、シクロヘプチル（メタ）アクリレート、シクロオクチル（メタ）アクリレート、メンチル（メタ）アクリレート、シクロペンテニル（メタ）アクリレート、シクロへキセニル（メタ）アクリレート、シクロヘプテニル（メタ）アクリレート、シクロオクテニル（メタ）アクリレート、ペンタジエニル（メタ）アクリレート、イソボニル（メタ）アクリレート、ピナニル（メタ）アクリレート、アダマンチル（メタ）アクリレート、ノルボルニル（メタ）アクリレート、ピネニル（メタ）アクリレートなどが挙げられる。これらはそれぞれ単独で、または２種以上を組み合わせて用いることができる。
【００４３】
前記カルボン酸ビニルエステル系化合物としては、アセト酸ビニル、プロピオン酸ビニルなどが挙げられる。これらはそれぞれ単独でまたは２種以上を組み合わせて用いることができる。
【００４４】
前記オキセタン基を含む不飽和オキセタニル系化合物としては、３−（メタクリロイルオキシメチル）オキセタン、３−（メタクリロイルオキシメチル）−３−エチルオキセタン、３−（メタクリロイルオキシメチル）−２−メチルオキセタン、３−（メタクリロイルオキシメチル）−２−トリフロロメチルオキセタン、３−（メタクリロイルオキシメチル）−２−ペンタフロロエチルオキセタン、３−（メタクリロイルオキシメチル）−２−フェニルオキセタン、３−（メタクリロイルオキシメチル）−２，２−ジフロロオキセタン、３−（メタクリロイルオキシメチル）−２，２，４−トリフロロオキセタン、３−（メタクリロイルオキシメチル）−２，２，４，４−テトラフロロオキセタン、３−（メタクリロイルオキシエチル）オキセタン、３−（メタクリロイルオキシエチル）−３−エチルオキセタン、２−エチル−３−（メタクリロイルオキシエチル）オキセタン、３−（メタクリロイルオキシエチル）−２−トリフロロメチルオキセタン、３−（メタクリロイルオキシエチル）−２−ペンタフロロエチルオキセタン、３−（メタクリロイルオキシエチル）−２−フェニルオキセタン、２，２−ジフロロ−３−（メタクリロイルオキシエチル）オキセタン、３−（メタクリロイルオキシエチル）−２，２，４−トリフロロオキセタン、３−（メタクリロイルオキシエチル）−２，２，４，４−テトラフロロオキセタンなどが挙げられる。これらはそれぞれ単独で、または２種以上を組み合わせて用いることができる。
【００４５】
［化合物Ａ３］
化合物Ａ３は、不飽和カルボキシル基を有する化合物であり、重合可能な不飽和二重結合を有するカルボン酸化合物であれば、特段の制限はなく、それぞれ単独でまたは２種以上を組み合わせて用いることができる。具体的な一例として、アクリル酸、メタクリル酸、クロトン酸などのモノカルボキシル酸類；フマル酸、メサコン酸、イタコン酸などのジカルボキシル酸類；及びこれらジカルボン酸の無水物；ω−カルボキシポリカプロラクトンモノ（メタ）アクリレートなどの両末端にカルボキシル基と水酸基を有するポリマーのモノ（メタ）アクリレート類などが挙げられる。このうちアクリル酸、メタクリル酸が共重合反応性及び現像液に対する溶解性に優れることから好ましい。
【００４６】
［結合剤樹脂Ａにおける各化合物から誘導される構成単位］
本発明で使用される結合剤樹脂Ａは、化合物Ａ１〜化合物Ａ３を共重合して得られる共重合体であり、化合物Ａ１〜化合物Ａ３のそれぞれの化合物から誘導される構成単位の比率は、前記共重合体を構成する構成成分の合計モル数に対し、モル分率で以下の組成範囲のものが望ましい。
【００４７】
化合物Ａ１から誘導される構成単位：２〜５０モル％
化合物Ａ２から誘導される構成単位：２〜５０モル％
化合物Ａ３から誘導される構成単位：２〜７０モル％
【００４８】
［化合物Ａ１〜化合物Ａ３を共重合させる結合剤樹脂Ａの調整方法］
本発明の実施形態において、前記共重合体の製造方法としては、て得られる場合であれば別に制限されず、従来公知の各種の重合方法が使用可能であり、公知の重合方法のうち溶液重合法がより好ましい。また、重合温度や重合時間は導入される単量体の種類や比率、目標結合剤樹脂分子量及び酸価によって異なるが、好ましくは６０℃〜１３０℃で１〜１０時間重合させる。そして、前記工程において重合開始剤の一部または全量をフラスコに投入することもでき、化合物Ａ１、化合物Ａ２及び化合物Ａ３の一部または全量をフラスコに投入することもできる。
【００４９】
また、前記工程で溶媒を用いる場合は、通常のラジカル重合反応時使用される溶媒を用いることができ、具体的にはテトラヒドロフラン、ジオキサン、エチレングリコールジメチルエチル、ジエチレングリコールジメチルエチル、アセトン、メチルエチルケトン、メチルイソブチルケトン、シクロヘキサノン、酢酸エチル、酢酸ブチル、プロピレングリコールモノメチルエチルアセテート、３−メトキシブチルアセテート、メタノール、エタノール、プロパノール、ｎ−ブタノール、エチレングリコールモノメチルエーテル、プロピレングリコールモノメチルエーテル、トルエン、キシレン、エチルベンゼン、クロロフォルム、ジメチルスルホシキドなどが挙げられる。これら溶媒は単独で、または２種以上を組み合わせて用いることができる。
【００５０】
また、前記工程に使われる重合開始剤としては、通常使用される重合開始剤を添加することができ、別に制限されない。具体的には、ジイソプロピルベンゼンヒドロパーオキシド、ジ−ｔ−ブチルパーオキシド、ベンゾイルパーオキシド、ｔ−ブチルパーオキシイソプロピルカルボネート、ｔ−アミルパーオキシ−２−エチルヘキサノエート、ｔ−ブチルパーオキシ−２−エチルヘキサノエートなどの有機過酸化物；２，２’−アゾビス（イソブチロニトリル）、２，２’−アゾビス（２，４−ジメチルバレロニトリル）、ジメチル２，２’−アゾビス（２−メチルプロピオネート）などの窒素化合物が挙げられる。これらは単独で、または２種以上を組み合わせて用いることができる。
【００５１】
また、分子量や分子量分布を制御するため、例えばｎ−ドデシルメルカプト、メルカプト酢酸、メルカプト酢酸メチルなどのメルカプト系連鎖移動剤、α−メチルスチレンダイマーなどを連鎖移動剤として使用することもできる。前記α−メチルスチレンダイマーまたはメルカプト化合物の使用量は化合物Ａ１、化合物Ａ２及び化合物Ａ３の合計量に対して質量を基準にして０．００５〜５％である。また、前記重合条件は製造設備や重合による熱熱量などを考慮して投入方法や反応温度を適宜調整することもできる。
【００５２】
［化合物Ａ４］
本発明の実施形態の着色感光性樹脂組成物に含有される結合剤樹脂Ａは、化合物Ａ１、化合物Ａ２及び化合物Ａ３を共重合して得られる共重合体に対して、１分子中に不飽和結合とエポキシ基を有する化合物Ａ４をさらに反応させることによって得られものを使用することも好ましい。前記共重合体に化合物Ａ４を付加することによって、結合剤樹脂に光硬化性／熱硬化性を与えることができる。
【００５３】
本発明の前記１分子中に不飽和結合とエポキシ基を有する化合物Ａ４の具体的な例としては、グリシジル（メタ）アクリレート、３，４−エポキシシクロへキシル（メタ）アクリレート、３，４−エポキシシクロへキシルメチル（メタ）アクリレート、メチルグリシジル（メタ）アクリレートなどが挙げられる。これらのうちグリシジル（メタ）アクリレートがより好ましく使用される。これらはそれぞれ単独で、または２種以上を組み合わせて用いることができる。
【００５４】
［化合物Ａ４を含む結合剤樹脂Ａにおける各化合物から誘導される構成単位］
また、前記結合剤樹脂Ａ内の化合物Ａ４から誘導される構成単位の比率は、前記結合剤樹脂Ａ内の化合物Ａ３から誘導される構成成分のモル数に対して５〜８０モル％であることが好ましく、１０〜７０モル％がより好ましい。化合物Ａ４の組成比が前記範囲内にあれば十分な光硬化性や熱硬化性が得られて感度と鉛筆硬度が両立し信頼性に優れ、好ましい。
【００５５】
［化合物Ａ１〜化合物Ａ３の共重合体に化合物Ａ４を添加する結合剤樹脂Ａの調整方法］
本発明の実施形態において、結合剤樹脂Ａは、前記化合物Ａ１、化合物Ａ２及び化合物Ａ３を共重合して得られる共重合体と化合物Ａ４を、例えば以下のような方法で反応させることによって製造することができる。
【００５６】
フラスコ内雰囲気を窒素から空気に置換し、前記光重合体化合物Ａ３から誘導される構成単位に対してモル分率で５〜８０モル％の化合物Ａ４、カルボキシル基とエポキシ基の反応触媒として、例えばトリスジメチルアミノメチルフェノールを化合物Ａ１〜化合物Ａ４の合計量に対して質量基準に０．０１〜５％及び重合禁止剤として、例えばヒドロキノンを化合物Ａ１〜化合物Ａ４の合計量に対して質量基準に０．００１〜５％をフラスコ内に入れ６０〜１３０℃で１〜１０時間反応させることによって、前記共重合体と化合物Ａ４を反応させることができる。また、重合条件と同様に製造設備や重合による発熱量などを考慮して投入方法や反応温度を適宜調整することもできる。
【００５７】
本発明の結合剤樹脂Ａは着色感光性樹脂組成物の全体固形分総１００質量対比１０〜８０質量部で含まれることが好ましく、２０〜７０質量部で含まれるのがより好ましい。前記範囲であれば現像時に残渣が残らず求める塗膜を形成することができるので、好ましい。
【００５８】
また、本発明の結合剤樹脂Ａは特に制限されないが、そのポリスチレン換算の重量平均分子量が３，０００〜１００，０００の範囲が好ましく、５，０００〜５０，０００の範囲の方がより好ましい。結合剤樹脂Ａの重量平均分子量が３，０００〜１００，０００の範囲にあると、現像時に膜減少が発生しにくく、非画素部分の抜け性が良好な傾向があり、好ましい。
【００５９】
結合剤樹脂Ａの分子量分布［重量平均分子量（Ｍｗ）／数平均分子量（Ｍｎ）］は１．５〜６．０が好ましく、１．８〜４．０のものがより好ましい。分子量分布［重量平均分子量（Ｍｗ）／数平均分子量（Ｍｎ）］が１．５〜６．０であると、現像性に優れることから、好ましい。
【００６０】
光重合性化合物Ｂ：  本発明の着色感光性樹脂組成物に含有される光重合性化合物Ｂは、光及び後述する光重合開始剤の作用で重合できる化合物であって、単官能単量体、２官能単量体、その他の多官能単量体などが挙げられる。
【００６１】
本発明に使われる光重合性化合物Ｂは着色感光性樹脂組成物の現像性、感度、密着性、表面問題などを改良するために官能基の構造や官能基数が異なる２つまたはそれ以上の光重合性化合物を混合して使用でき、その範囲に制限がない。
【００６２】
単官能単量体の具体例としては、ノニルフェニルカルビトールアクリレート、２−ヒドロキシ−３−フェノキシプロピルアクリレート、２−エチルへキシルカルビトールアクリレート、２−ヒドロキシエチルアクリレート、Ｎ−ビニルピロリドンなどが挙げられる。
【００６３】
２官能単量体の具体例としては、１，６−へキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイルオキシエチル）エーテル、３−メチルペンタンジオールジ（メタ）アクリレートなどが挙げられる。
【００６４】
その他の多官能単量体の具体例としては、トリメチロールプロパントリ（メタ）アクリレート、エトキシ化トリメチロールプロパントリ（メタ）アクリレート、プロポキシレート化トリメチロールプロパントリ（メタ）アクリレート、ペンタエリトリトールトリ（メタ）アクリレート、ペンタエリトリトールテトラ（メタ）アクリレート、ジペンタエリトリトールペンタ（メタ）アクリレート、エトキシレート化ジペンタエリトリトールヘキサ（メタ）アクリレート、プロポキシレート化ジペンタエリトリトールヘキサ（メタ）アクリレート、ジペンタエリトリトールヘキサ（メタ）アクリレートなどが挙げられる。中でも、２官能以上の多官能単量体が好ましく用いられる。
【００６５】
光重合性化合物Ｂは、結合剤樹脂Ａ及び光重合性化合物Ｂの合計１００質量部に対して、通常１〜６０質量部、好ましくは５〜５０質量部の範囲で使用される。光重合性化合物Ｂが前記基準にして１〜６０質量部の範囲であれば画素部の強度や平滑性が良好になる傾向がり、好ましい。
【００６６】
光重合開始剤Ｃ：  本発明の着色感光性樹脂組成物に含有される光重合開始剤Ｃは限られないが、トリアジン系化合物、アセトフェノン系化合物、ビイミタゾール系化合物及びオキシム化合物よりなる群から選ばれる１種以上の化合物である。前記光重合開始剤Ｃを含有する着色感光性樹脂組成物は高感度であり、この組成物を使って形成される膜はその画素部の強度や表面平滑性が良好になる。
【００６７】
また、光重合開始剤Ｃに光重合開始補助剤（Ｃ−１）を併用すれば、これらを含有する着色感光性樹脂組成物はさらに高感度になって、この組成物を使用してカラーフィルタを形成するときの生産性が向上されることから好ましい。
【００６８】
前記トリアジン系化合物としては、例えば２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−（４−メトキシスチリル）−１，３，５−トリアジン、２，４−ビス（トリクロロメチル）−６−［２−（５−メチルフラン−２−イル）エテニル］−１，３，５−トリアジン、２，４−ビス（トリクロロメチル）−６−［２−（フラン−２−イル）エテニル］−１，３，５−トリアジン、２，４−ビス（トリクロロメチル）−６−［２−（４−ジエチルアミノ−２−メチルフェニル）エテニル］−１，３，５−トリアジン、２，４−ビス（トリクロロメチル）−６−［２−（３，４−ジメトキシフェニル）エテニル］−１，３，５−トリアジンなどが挙げられる。
【００６９】
また、前記アセトフェノン系化合物としては、例えばジエトキシアセトフェノン、２−ヒドロキシ−２−メチル−１−フェニルプロパン−１−オン、ベンジルジメチルケタル、２−ヒドロキシ−１−［４−（２−ヒドロキシエトキシ）フェニル］−２−メチルプロパン−１−オン、１−ヒドロキシシクロヘキシルフェニルケトン、２−メチル−１−（４−メチルチオフェニル）−２−モルホリノプロパン−１−オン、２−ベンジル−２−ジメチルアミノ−１−（４−モルホリノフェニル）ブタン−１−オン、２−ヒドロキシ−２−メチル−１−［４−（１−メチルビニル）フェニル］プロパン−１−オンのオリゴマなどが挙げられる。アセトフェノン系化合物としては、例えば下記化１２で表される化合物が挙げられる。
【００７０】
【化１２】
0005343260.tif 000011
【００７１】
上記化１２のうち、Ｒ１〜Ｒ４はそれぞれ独立に、水素原子、ハロゲン原子、水酸基、Ｃ１〜Ｃ１２のアルキル基によって置換されていてもよいフェニル基、Ｃ１〜Ｃ１２のアルキル基により置換されていてもよいベンジル基またはＣ１〜Ｃ１２のアルキル基により置換されていてもよいナフチル基を示す。
【００７２】
上記化１２で表される化合物の具体例としては、２−メチル−２−アミノ（４−モルホリノフェニル）エタン−１−オン、２−エチル−２−アミノ（４−モルホリノフェニル）エタン−１−オン、２−プロピル−２−アミノ（４−モルホリノフェニル）エタン−１−オン、２−ブチル−２−アミノ（４−モルホリノフェニル）エタン−１−オン、２−メチル−２−アミノ（４−モルホリノフェニル）プロパン−１−オン、２−メチル−２−アミノ（４−モルホリノフェニル）ブタン−１−オン、２−エチル−２−アミノ（４−モルホリノフェニル）プロパン−１−オン、２−エチル−２−アミノ（４−モルホリノフェニル）ブタン−１−オン、２−メチル−２−メチルアミノ（４−モルホリノフェニル）プロパン−１−オン、２−メチル−２−ジメチルアミノ（４−モルホリノフェニル）プロパン−１−オン、２−メチル−２−ジエチルアミノ（４−モルホリノフェニル）プロパン−１−オンなどが挙げられる。
【００７３】
前記ビイミダゾール化合物としては、例えば２，２’−ビス（２−クロロフェニル）−４，４’，５，５’−テトラフェニルビイミダゾール、２，２’−ビス（２，３−ジクロロフェニル）−４，４’，５，５’−テトラフェニルビイミダゾール、２，２’−ビス（２−クロロフェニル）−４，４’，５，５’−テトラ（アルコキシフェニル）ビイミダゾール、２，２’−ビス（２−クロロフェニル）−４，４’，５，５’−テトラ（トリアルコキシフェニル）ビイミダゾール、４，４’，５，５’  位置のフェニル基がカルボアルコキシ基によって置換されているイミダゾール化合物などが挙げられる。これらのうち２，２’ビス（２−クロロフェニル）−４，４’，５，５’−テトラフェニルビイミダゾール，２，２’−ビス（２，３−ジクロロフェニル）−４，４’，５，５’−テトラフェニルビイミダゾールが好ましく用いられる。
【００７４】
オキシム化合物としては、下記化１３、化１４、化１５で表される化合物などが挙げられる。
【００７５】
【化１３】
0005343260.tif 000012
【００７６】
【化１４】
0005343260.tif 000013
【００７７】
【化１５】
0005343260.tif 000014
【００７８】
また、本発明の効果を損なわない程度であれば、この分野において通常用いられているその他の光重合開始剤などをさらに併用することができる。その他の光重合開始剤としては、例えばベンゾイン系化合物、ベンゾフェノン系化合物、チオキサントン系化合物、アントラセン系化合物、多官能チオール化合物などが挙げられる。これらはそれぞれ単独で、または２種以上組み合わせて用いられる。
【００７９】
ベンゾイン系化合物としては、例えばベンゾイン、ベンゾインメチルエーテル、ベンゾインエチルエーテル、ベンゾインイソプロピルエーテル、ベンゾインイソブチルエーテルなどが挙げられる。
【００８０】
ベンゾフェノン系化合物としては、例えばベンゾフェノン、０−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン、２，４，６−トリメチルベンゾフェノンなどが挙げられる。
【００８１】
チオキサントン系化合物としては、例えば２−イソプロピルチオキサントン、２，４−ジエチルチオキサントン、２，４−ジクロロチオキサントン、１−クロロ−４−プロポキシチオキサントンなどが挙げられる。
【００８２】
アントラセン系化合物としては、例えば９，１０−ジメトキシアントラセン、２−エチル−９，１０−ジメトキシアントラセン、９，１０−ジエトキシアントラセン、２−エチル−９，１０−ジエトキシアントラセンなどが挙げられる。
【００８３】
多官能チオール化合物としては、例えばトリス−（３−メルカプトプロピオニルオキシ）−エチル−イソシアヌレート、トリメチロールプロパントリス−３−メルカプトプロピオネート、ペンタエリトリトールテトラキス−３−メルカプトプロピオネート、ジペンタエリトリトールテトラキス−３−メルカプトプロピオネートなどが挙げられる。
【００８４】
その他、２，４，６−トリメチルベンゾイルジフェニルホスフィンオキシド、１０−ブチル−２−クロロアクリドン、２−エチルアントラキノン、ベンジル、９，１０−フェナントレンキノン、カンファーキノン、フェニルグリオキシル酸メチル、チタノセン化合物などをその他の光重合開始剤として挙げられる。
【００８５】
また、光重合開始剤Ｃには光重合開始補助剤（Ｃ−１）を組み合わせて用いることもでき、アミン化合物、カルボン酸化合物が好ましく使用される。
【００８６】
光重合開始補助剤のうちアミン化合物の具体例としては、トリエタノールアミン、メチルジエタノールアミン、トリイソプロパノールアミンなどの脂肪族アミン化合物、４−ジメチルアミノ安息香酸メチル、４−ジメチルアミノ安息香酸エチル、４−ジメチルアミノ安息香酸イソアミル、４−ジメチルアミノ安息香酸２−エチルへキシル、安息香酸２−ジメチルアミノエチル、Ｎ，Ｎ−ジメチルパラトルイジン、４，４’−ビス（ジメチルアミノ）ベンゾフェノン（通称：ミヒラーズケトン）、４，４’−ビス（ジエチルアミノ）ベンゾフェノンなどの芳香族アミン化合物が挙げられる。アミン化合物としては芳香族アミン化合物が好適に用いられる。
【００８７】
カルボン酸化合物の具体例としては、フェニルチオ酢酸、メチルフェニルチオ酢酸、エチルフェニルチオ酢酸、メチルエチルフェニルチオ酢酸、ジメチルフェニルチオ酢酸、メトキシフェニルチオ酢酸、ジメトキシフェニルチオ酢酸、クロロフェニルチオ酢酸、ジクロロフェニルチオ酢酸、Ｎ−フェニルグリシン、フェノキシ酢酸、ナフチルチオ酢酸、Ｎ−ナフチルグリシン、ナフトキシ酢酸などの芳香族へテロアセト酸類が挙げられる。
【００８８】
光重合開始剤Ｃの使用量は、結合剤樹脂Ａ及び光重合性化合物Ｂの合計１００質量部に対して、通常０．１〜４０質量部、好ましくは１〜３０質量部であり、光重合開始補助剤（Ｃ−１）の使用量は前記基準に、通常０．１〜５０質量部、好ましくは１〜４０質量部である。
【００８９】
光重合開始剤Ｃの使用量が前記範囲であると、着色感光性樹脂組成物が高感度化して、この組成物を使って形成した画素部の強度や、この画素部の表面における平滑性が良好になる傾向があり、好ましい。また、光重合開始補助剤（Ｃ−１）の使用量が前記範囲にあれば着色感光性樹脂組成物の感度がさらに高くなり、この組成物を使用して形成されるカラーフィルタの生産性が向上される傾向があり、好ましい。
【００９０】
着色材料Ｄ：  本発明で使われる着色材料Ｄは、通常の顔料として、顔料分散レジストに通常使用される有機顔料または無機顔料であることが望ましい。必要に応じて染料を使用することができ、本発明に含まれる。
【００９１】
無機顔料としては、金属酸化物や金属錯塩などの金属化合物が挙げられ、具体的には鉄、コバルト、アルミニウム、カドミウム、鉛、銅、チタン、マグネシウム、クロム、亜鉛、アンチモンなどの金属の酸化物または複合金属酸化物などが挙げられる。
【００９２】
前記有機顔料及び無機顔料として具体的には、色指数（Ｔｈｅ  ｓｏｃｉｅｔｙ  ｏｆ  Ｄｙｅｒｓ  ａｎｄ  Ｃｏｌｏｕｒｉｓｔｓ出版）でピグメントに分類されている化合物が挙げられ、より具体的には、以下のようなカラーインデックス（Ｃ．Ｉ．）番号の顔料が挙げられるが、必ずこれらに限定されるわけではない。
【００９３】
Ｃ．Ｉ．  ピグメントイエロー２０、２４、３１、５３、８３、８６、９３、９４、１０９、１１０、１１７、１２５、１３７、１３８、１３９、１４７、１４８、１５０、１５３、１５４、１６６、１７３、１８０及び１８５
【００９４】
Ｃ．Ｉ．  ピグメントオレンジ  １３、３１、３６、３８、４０、４２、４３、５１、５５、５９、６１、６４、６５、及び７１
【００９５】
Ｃ．Ｉ．  ピグメントレッド  ９、９７、１０５、１２２、１２３、１４４、１４９、１６６、１６８、１７６、１７７、１８０、１９２、２１５、２１６、２２４、２４２、２５４、２５５及び２６４
【００９６】
Ｃ．Ｉ．  ピグメントバイオレット  １４、１９、２３、２９、３２、３３、３６、３７及び３８
【００９７】
Ｃ．Ｉ．  ピグメントブルー  １５（１５：３、１５：４、１５：６など）、２１、２８、６０、６４及び７６
【００９８】
Ｃ．Ｉ．  ピグメントグリーン  ７、１０、１５、２５、３６、４７及び５８
【００９９】
Ｃ．Ｉ  ピグメントブラウン  ２８
【０１００】
Ｃ．Ｉ  ピグメントブラック１及び７など
【０１０１】
これら着色材料Ｄは、それぞれ単独で、または２種以上を組み合わせて用いることができる。着色材料Ｄの含有量は、着色感光性樹脂組成物中の全体固形分量を基準にして、通常３〜６０質量％、好ましくは５〜５５質量％の範囲である。着色材料Ｄの含有量が前記基準に３〜６０質量％の範囲であれば、薄膜を形成しても画素の色濃度が十分であり、現像時、非画素部の抜け性が低下しないため、残渣が発生しにくい傾向があり、好ましい。
【０１０２】
溶剤Ｅ：  本発明の着色感光性樹脂組成物に含有される溶剤Ｅは特に制限されず、着色感光性樹脂組成物の分野で使用されている各種有機溶剤を使用することができる。
【０１０３】
その具体例としては、エチレングリコールモノメチルエーテル、エチレングリコールモノエチルエーテル、エチレングリコールモノプロピルエーテル、エチレングリコールモノブチルエーテルなどのエチレングリコールモノアルキルエーテル類、ジエチレングリコールジメチルエーテル、ジエチレングリコールジエチルエーテル、ジエチレングリコールジプロピルエーテル、ジエチレングリコールジブチルエーテルなどのジエチルングリコールジアルキルエーテル類、メチルセロソルブアセテート、エチルセロソルブアセテートなどのエチレングリコールアルキルエーテルアセテート類、プロピレングリコールモノメチルエーテルアセテート、プロピレングリコールモノエチルエーテルアセテート、プロピレングリコールモノプロピルエーテルアセテート、メトキシブチルアセテート、メトキシペンチルアセテートなどのアルキレングリコールアルキルエーテルアセテート類、ベンゼン、トルエン、キシレン、メシチレンなどの芳香族炭化水素類、メチルエチルケトン、アセトン、メチルアミルケトン、メチルイソブチルケトン、シクロヘキサノンなどのケトン類、エタノール、プロパノール、ブタノール、ヘキサノール、シクロヘキサノール、エチレングリコール、グリセリンなどのアルコール類、３−エトキシプロピオン酸エチル、３−メトキシプロピオン酸メチルなどのエステル類、γ−ブチロラクトンなどの環状エステル類などが挙げられる。
【０１０４】
前記溶剤のうち、塗布性、乾燥性面から好ましくは前記溶剤中で沸点が１００℃〜２００℃の有機溶剤が挙げられ、より好ましくはアルキレングリコールアルキルエーテルアセテート類、ケトン類、３−エトキシプロピオン酸エチルや、３−メトキシプロピオン酸メチルなどのエステル類が挙げられ、さらに好ましくはプロピレングリコールモノメチルエーテルアセテート、プロピレングリコールモノエチルエーテルアセテート、シクロヘキサノン、３−エトキシプロピオン酸エチル、３−メトキシプロピオン酸メチルなどが挙げられる。これら溶剤Ｅは、それぞれ単独で、または２種以上を混合して用いることができる。
【０１０５】
本発明の着色感光性樹脂組成物中の溶剤Ｅの含有量は、それを含む着色感光性樹脂組成物全体量に対して、質量分率で、通常６０〜９０質量％、好ましくは７０〜８５質量％である。溶剤Ｅの含有量が前記基準に６０〜９０質量％の範囲であると、ロールコータ、スピンコータ、スリットアンドスピンコータ、スリットコータ（ダイコータとも呼ばれることがある）、インクジェットなどの塗布装置で塗布した時塗布性が良好になる傾向があり、好ましい。
【０１０６】
添加剤Ｆ：  本発明の着色感光性樹脂組成物には必要に応じて、充填剤、他の高分子化合物、硬化剤、顔料分散剤、密着促進剤、酸化防止剤、紫外線吸収剤、凝集防止剤などの添加剤Ｆを併用することもできる。
【０１０７】
ここで言う充填剤の具体例としては、ガラス、シリカ、アルミナなどが挙げられる。
【０１０８】
そして、ここで言う他の高分子化合物の具体例としては、エポキシ樹脂、マレイミド樹脂などの硬化性樹脂、ポリビニルアルコール、ポリアクリル酸、ポリエチレングリコールモノアルキルエーテル、ポリフルオロアルキルアクリレート、ポリエステル、ポリウレタンなどの熱可塑性樹脂などが挙げられる。
【０１０９】
硬化剤は、深部硬化及び機械的強度をアップするために使われ、硬化剤としてはエポキシ化合物、多官能イソシアネート化合物、メラミン化合物、オキセタン化合物などが挙げられる。
【０１１０】
前記硬化剤においてエポキシ化合物としては、例えばビスフェノールＡ系エポキシ樹脂、水素化ビスフェノールＡ系エポキシ樹脂、ビスフェノールＦ系エポキシ樹脂、水素化ビスフェノールＦ系エポキシ樹脂、ノボラック型エポキシ樹脂、その他芳香族系エポキシ樹脂、脂環族系エポキシ樹脂、グリシジルエステル系樹脂、グリシジルアミン系樹脂、またはこのエポキシ樹脂のブロム化誘導体、エポキシ樹脂及びそのブロム化誘導体以外の脂肪族、脂環族または芳香族エポキシ化合物、ブタジエン（共）重合体エポキシ化物、イソプレン（共）重合体エポキシ化物、グリシジル（メタ）アクリレート（共）重合体、トリグリシジルイソシアヌレートなどが挙げられる。
【０１１１】
前記硬化剤においてオキセタン化合物としては、例えばカーボネートビスオキセタン、キシレンビスオキセタン、アジペートビスオキセタン、テレフタレートビスオキセタン、シクロへキサンジカルボン酸ビスオキセタンなどが挙げられる。
【０１１２】
前記硬化剤において硬化剤と共にエポキシ化合物のエポキシ基、オキセタン化合物のオキセタン骨格を改環重合可能にする硬化補助化合物を含める。硬化補助化合物としては、例えば多価カルボン酸類、多価カルボン酸無水物類、酸発生剤などが挙げられる。
【０１１３】
カルボン酸無水物として、エポキシ樹脂硬化剤として市販中のものを利用できる。そのエポキシ樹脂硬化剤としては、例えば商品名（アデカハードナＥＨ−７００）（アデカ工業（株）製）、商品名（リカシットＨＨ）（新日本理化（株）製）、商品名（ＭＨ−７００）（新日本理化（株）製）などが挙げられる。前記硬化剤は単独で、または２種以上を混合して用いることができる。
【０１１４】
顔料分散剤としては、市販の界面活性剤を用いることができ、例えば、シリコン系、  フッ素系、エステル系、アニオン系、ノニオン系、カチオン系、両性などの界面活性剤などが挙げられる。これらはそれぞれ単独で、または２種以上を組み合わせて用いることができる。前記界面活性剤として、例えばポリオキシエチレンアルキルエーテル類、ポリオキシエチレンアルキルフェニルエーテル類、ポリエチレングリコールジエステル類、ソルビタン脂肪酸エステル類、脂肪酸変性ポリエステル類、３級アミン変性ポリウレタン類、ポリエチレンアミン類などがあり、その他の商品名としてＫＰ（信越化学工業（株）製）、ポリフロー（ＰＯＬＹＦＬＯＷ）（共栄化学（株）製）、エフトップ（ＥＦＴＯＰ）（トーケムプロダクツ社製）、メガファック  （ＭＥＧＡＦＡＣ）（大日本インキ化学工業（株）製）、フロラード（Ｆｌｏｕｒａｄ）（住友スリエム（株）製）、アサヒガード（Ａｓａｈｉ  ｇｕａｒｄ）、サーフロン（Ｓｕｒｆｌｏｎ）（以上、旭硝子（株）製）、ソルスパース（ＳＯＬＳＰＥＲＳＥ）（ゼネカ（株）製）、ＥＦＫＡ（ＥＦＫＡケミカルス社製）、ＰＢ８２１（味の素（株）製）などが挙げられる。
【０１１５】
密着促進剤として、例えばビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロへキシル）エチルトリメトキシシラン、３−クロロプロピルメチルジメトキシシラン、３−クロロプロピルトリメトキシシラン、３−メタクリルオキシプロピルトリメトキシシラン、３−メルカプトプロピルトリメトキシシラン、３−イソシアネートプロピルトリメトキシシラン、３−イソシアネートプロピルトリエトキシシランなどが挙げられる。これら密着促進剤はそれぞれ単独で、または２種以上組み合わせて用いることができる。
【０１１６】
レジスト固形分対比濃度は、通常０．０１〜１０質量％、好ましくは０．０５〜２質量％である。
【０１１７】
酸化防止剤として具体的には、２，２’−チオビス（４−メチル−６−ｔ−ブチルフェノール）、２，６−ジ−ｔ−ブチル−４−メチルフェノールなどヒンダードフェノール系が挙げられる。
【０１１８】
紫外線吸収剤として具体的には、２−（３−ｔｅｒｔ−ブチル−２−ヒドロキシ−５−メチルフェニル）−５−クロロベンゾトリアゾール、アルコキシベンゾフェノンなどが挙げられる。
【０１１９】
凝集防止剤として具体的には、ポリアクリル酸ナトリウムなどが挙げられる。
【０１２０】
本発明の着色感光性樹脂組成物は、例えば、以下のような方法に基づき調製することができる。着色材料Ｄを予め溶剤Ｅと混合し、着色材料の平均粒子径が０．２μｍ以下程度となるまでビーズミルなどを用いて分散させる。この際、必要に応じて顔料分散剤が使われ、また結合剤樹脂Ａの一部または全部が配合されることもある。得られた分散液（以下、ミルベースと言うことがある）に、結合剤樹脂Ａの残り、光重合性化合物Ｂ及び光重合開始剤Ｃ、必要に応じて使われるその他の成分、必要に応じて追加の溶剤を所定の濃度になるようにさらに添加し、目的の着色感光性樹脂組成物を得る。
【０１２１】
［着色感光性樹脂組成物のパターン形成方法］
以下、本発明に係る着色感光性樹脂組成物のパターン形成方法を説明する。本発明に係る着色感光性樹脂組成物のパターン形成方法は、前述した着色感光性樹脂組成物を基材上に塗布する段階、前記着色感光性樹脂組成物の一部領域を選択的に露光する段階、及び前記着色感光性樹脂組成物の露光領域または非露光領域を除去する段階を含んでなる。
【０１２２】
その一例として、以下のようにして基材上に塗布し、光硬化及び現像を行ってパターンを形成するようになり、ブラックマトリックスまたは着色画素（着色画像）で使用できるようになる。
【０１２３】
まず、本発明の組成物を基材（制限されない。通常はガラスあるいはシリコンウェーハ）または先に形成された着色感光性樹脂組成物の固形分を含む層上に塗布して予備乾燥することによって溶剤などの揮発成分を除去して平滑な塗膜を得る。この際の塗膜の厚さは概略１〜３μｍ程度である。こうして得られた塗膜に目的とするパターンを得るためにマスクを通じて特定領域に紫外線を照射する。この際、露光部全体に均一に平行光線が照射され、マスクと基板が正確に位置合わせするようにマスクアライナーやステッパなどの装置を使用するのが望ましい。また、その後、硬化が終了された塗膜をアルカリ水溶液に接触させて非露光領域を溶解させ現像することによって目的のパターンを製造できるようになる。現像後、必要に応じて１５０〜２３０℃で１０〜６０分ほどの後乾燥を施すことができる。
【０１２４】
パターニング露光後の現像に使用する現像液は、通常、アルカリ性化合物と界面活性剤を含む水溶液である。アルカリ性化合物は、無機及び有機アルカリ性化合物のいずれでもよい。
【０１２５】
無機アルカリ性化合物の具体例としては、水酸化ナトリウム、水酸化カリウム、リン酸水素二ナトリウム、リン酸二水素ナトリウム、リン酸水素二アンモニウム、リン酸二水素アンモニウム、リン酸二水素カリウム、珪酸ナトリウム、珪酸カリウム、炭酸ナトリウム、炭酸カリウム、炭酸水素ナトリウム、炭酸水素カリウム、ホウ酸ナトリウム、ホウ酸カリウム、アンモニアなどが挙げられる。
【０１２６】
また、有機アルカリ性化合物の具体例としては、テトラメチルアンモニウムヒドロキド、２−ヒドロキシエチルトリメチルアンモニウムヒドロキシド、モノメチルアミン、ジメチルアミン、トリメチルアミン、モノエチルアミン、ジエチルアミン、トリエチルアミン、モノイソプロピルアミン、ジイソプロピルアミン、エタノールアミンなどが挙げられる。これら無機  及び有機アルカリ性化合物はそれぞれ単独で、または２種以上組み合わせて用いることができる。
【０１２７】
アルカリ現像液中のアルカリ性化合物の好ましい濃度は０．０１〜１０質量％の範囲であり、より好ましくは０．０３〜５質量％である。
【０１２８】
アルカリ現像液中の界面活性剤は、ノニオン系界面活性剤、アニオン系界面活性剤またはカチオン系界面活性剤のいずれでも使用可能である。
【０１２９】
ノニオン系界面活性剤の具体例としては、ポリオキシエチレンアルキルエーテル、ポリオキシエチレンアリールエーテル、ポリオキシエチレンアルキルアリールエーテル、その他のポリオキシエチレン誘導体、オキシエチレン／オキシプロピレンブロック共重合体、ソルビタン脂肪酸エステル、ポリオキシエチレンソルビタン脂肪酸エステル、ポリオキシエチレンソルビタン脂肪酸エステル、グリセリン脂肪酸エステル、ポリオキシエチレン脂肪酸エステル、ポリオキシエチレンアルキルアミンなどが挙げられる。
【０１３０】
アニオン系界面活性剤の具体例としては、ラウリルアルコール硫酸エステルナトリウムやオレイルアルコール硫酸エステルナトリウムなどの高級アルコール硫酸エステル塩類、ラウリル硫酸ナトリウムやラウリル硫酸アンモニウムなどのアルキル硫酸塩類、ドデシルベンゼンスルホン酸ナトリウムやドデシルナフタレンスルホン酸ナトリウムなどのアルキルアリールスルホン酸塩類などが挙げられる。
【０１３１】
カチオン系界面活性剤の具体例としては、ステアリルアミン塩酸塩やラウリルトリメチルアンモニウムクロライドなどのアミン塩または４級アンモニウム塩などが挙げられる。これらの界面活性剤は、それぞれ単独で、または２種以上組み合わせて用いることができる。
【０１３２】
アルカリ現像液中の界面活性剤の濃度は、通常０．０１〜１０質量％、  好ましくは０．０５〜８質量％、より好ましくは０．１〜５質量％である。
【０１３３】
［本発明に係るカラーフィルタ］
以下、本発明に係るカラーフィルタを説明する。本発明に係るカラーフィルタは、前述した着色感光性樹脂組成物を所定のパターンに露光、現像して形成されるカラー層を含んでなることを特徴とする。
【０１３４】
着色感光性樹脂組成物のパターン形成方法は前述したようであり、詳しい説明は省く。前述したように、着色感光性樹脂溶液の塗布、乾燥、得られる乾燥塗膜へのパターン化露光、そして現像との各操作を経て感光性樹脂組成物中の着色材料の色に相当する画素またはブラックマトリックスが得られ、またこのような操作をカラーフィルタに必要とする色の数ほど反復することによってカラーフィルタが得られる。カラーフィルタの構成及び製造方法は、本技術分野において公知であることから、それにより詳しい説明は省く。
【０１３５】
カラーフィルタは、通常、ブラックマトリックス及び赤色、緑色及び青色の３原色画素を基板上に配置したものであるが、ある色に相当する着色材料を含む本発明の着色感光性樹脂組成物を使用して前記操作を行うことによって、その色のブラックマトリックスまたは画素を得て、他の色についても目的とする色に相当する着色材料を含む本発明の着色感光性樹脂組成物を用いて同様の操作を行い、ブラックマトリックス及び３原色画素を基板上に配置することができる。勿論、ブラックマトリックス及び３原色のうちいずれか１色、２色または３色にのみ、本発明の感光性樹脂組成物を適用することもできる。
【０１３６】
また、遮光層であるブラックマトリックスは、本発明の着色（黒色で着色される）感光性樹脂を使用できるが、例えばクロム層などで形成されていることもあるので、ブラックマトリックスの形成に本発明の着色感光性樹脂組成物を用いる必要はない。
【０１３７】
本発明の着色感光性樹脂組成物を用いて製造されたカラーフィルタは、面内の膜厚差が少なく、例えば１〜３μｍの膜厚で、面内膜厚差を０．１５μｍ以下、さらには０．０５μｍ以下とすることができる。従って、こうして得られるカラーフィルタは平滑性に優れるものであり、またこれをカラー液晶表示装置に組み込むことにより、優れた品質の液晶表示装置を高い歩留りで製造できる。
【０１３８】
本発明は前述したカラーフィルタを備えた液晶表示装置も権利に含んでいる。本発明の液晶表示装置は、前述したカラーフィルタを備えたことを除けば、本技術分野において公知の構成を含む。すなわち、本発明のカラーフィルタを適用可能な液晶表示装置は全て本発明に含まれる。一例として、薄膜トランジスタ（ＴＦＴ）素子、画素電極及び配向層を備えた対向電極基板を所定の間隔で対向させ、この間隙部に液晶材料を注入して液晶層とした透過型の液晶表示装置が挙げられる。また、カラーフィルタの基板と着色層との間に反射層を設けた反射型の液晶表示装置もある。
【０１３９】
別の一例として、カラーフィルタの透明電極上に合わせられたＴＦＴ（薄膜トランジスタ：Ｔｈｉｎ  Ｆｉｌｍ  Ｔｒａｎｓｉｓｔｏｒ）基板、及びＴＦＴ基板がカラーフィルタと重畳する位置に固定されたバックライトを含む液晶表示装置が挙げられる。前記ＴＦＴ基板はカラーフィルタの周辺表面を取り囲む光防止樹脂（ｌｉｇｈｔ−ｐｒｏｏｆ  ｒｅｓｉｎ）よりなる外部フレーム、外部フレーム内に付されたネマチック液晶よりなる液晶層、液晶層の各領域ごとに提供された多数の画素電極、画素電極が形成された透明ガラス基板、及び透明ガラス基板の露出された表面上に形成された偏光板が備えられる。
【０１４０】
偏光板は垂直に横切る偏光方向を有し、ポリビニルアルコールのような有機材料で構成されている。多数の画素電極はそれぞれＴＦＴ基板のガラス基板上に形成された複数の薄膜トランジスタと連結されている。もし、特定の画素電極に所定の電位差が適用されれば、所定の電圧が特定画素電極と透明電極との間に適用される。従って、電圧によって形成された電気場が液晶層の特定画素電極に該当する領域の配向を変わらせる。
【実施例】
【０１４１】
以下のように、本発明を実施例に基づきさらに詳述するが、あくまでも例示であって、本発明の範囲はこれらの実施形態に限定されない。本発明の範囲は特許請求の範囲に記載されており、さらに特許請求の範囲の記載と均等な意味及び範囲内での全ての変更を含んでいる。また、以下で、含有量を示す“％”及び“部”は別に言及しない限り、質量基準である。
【０１４２】
＜樹脂Ａの合成＞
攪拌機、温度計付き還流冷却管、滴下ロート及び窒素導入管を備えたフラスコを用意し、一方モノマー滴下ロートとして、２−フェニルチオエチルアクリレート５２ｇ（０．２５モル）、ベンジルメタクリレート４４ｇ（０．２５モル）、メタクリル酸１２．９ｇ（０．１５モル）、ビニルトルエン４１．３ｇ（０．３５モル）、ｔ−ブチルパーオキシ−２−エチルヘキサノエート４ｇ、プロピレングリコールモノメチルエーテルアセテート（ＰＧＭＥＡ）４０ｇを投入した後、攪拌混合して用意し、連鎖移動剤滴下槽として、ｎ−ドデカンチオール６ｇ、ＰＧＭＥＡ２４ｇを入れて攪拌混合したものを用意した。その後フラスコにＰＧＭＥＡ３９５ｇを導入し、フラスコ内雰囲気を空気から窒素にした後、攪拌しつつフラスコの温度を９０℃まで昇温した。次いで、モノマー及び連鎖移動剤を滴下ロートから滴下を開始した。滴下は、９０℃を保ちながら、それぞれ２時間行い、１時間後に１１０℃まで昇温して８時間反応を続け、固形分酸価が７０ｍｇＫＯＨ／ｇの樹脂Ａを得た。ＧＰＣにより測定したポリスチレン換算の重量平均分子量は２３，０００で、分子量分布（Ｍｗ／Ｍｎ）は２．４であった。
【０１４３】
＜樹脂Ｂの合成＞
攪拌機、温度計付き還流冷却管、滴下ロート及び窒素導入管を備えたフラスコを用意し、一方モノマー滴下ロートとして、２−フェニルチオエチルアクリレート５２ｇ（０．２５モル）、ベンジルメタアクリレート２６．４ｇ（０．１５モル）、メタクリル酸２１．５ｇ（０．２５モル）、ビニルトルエン４１．３ｇ（０．３５モル）、ｔ−ブチルパーオキシ−２−エチルヘキサノエート４ｇ、プロピレングリコールモノメチルエーテルアセテート（ＰＧＭＥＡ）４０ｇを投入した後、攪拌混合して用意し、連鎖移動剤滴下槽として、ｎ−ドデカンチオール６ｇ、ＰＧＭＥＡ２４ｇを入れて攪拌混合したものを用意した。その後フラスコにＰＧＭＥＡ３９５ｇを導入し、フラスコ内雰囲気を空気から窒素にした後、攪拌しつつフラスコの温度を９０℃まで昇温した。次いで、モノマー及び連鎖移動剤を滴下ロートから滴下を開始した。滴下は、９０℃を保ちながら、それぞれ２時間行い、１時間後に１１０℃まで昇温して５時間維持した後、ガス導入管を導入させ、酸素／窒素＝５／９５（ｖ／ｖ）混合ガスのバブリングを開始した。次いで、グリシジルメタクリレート２１．３ｇ（０．１５モル）、２，２’−メチレンビス（４−メチル−６−ｔ−ブチルフェノール）０．４ｇ、トリエチルアミン０．８ｇをフラスコ内に投入して１１０℃で８時間反応を続け、固形分酸価が７５ｍｇＫＯＨ／ｇの樹脂Ｂを得た。ＧＰＣにより測定したポリスチレン換算の重量平均分子量は１９，０００で、分子量分布（Ｍｗ／Ｍｎ）は２．４であった。
【０１４４】
＜樹脂Ｃの合成＞
攪拌機、温度計付き還流冷却管、滴下ロート及び窒素導入管を備えたフラスコを用意し、一方モノマー滴下ロートとして、２−フェニルチオエチルアクリレート５２ｇ（０．２５モル）、メチルメタクリレート１５ｇ（０．１５モル）、メタクリル酸２１．５ｇ（０．２５モル）、ベンジルマレイミド６５．４ｇ（０．３５モル）、ｔ−ブチルパーオキシ−２−エチルヘキサノエート４ｇ、プロピレングリコールモノメチルエーテルアセテート（ＰＧＭＥＡ）４０ｇを投入した後、攪拌混合して用意し、連鎖移動剤滴下槽として、ｎ−ドデカンチオール６ｇ、ＰＧＭＥＡ２４ｇを入れて攪拌混合したものを用意した。その後フラスコにＰＧＭＥＡ３９５ｇを導入し、フラスコ内雰囲気を空気から窒素にした後、攪拌しつつフラスコの温度を９０℃まで昇温した。次いで、モノマー及び連鎖移動剤を滴下ロートから滴下を開始した。滴下は、９０℃を保ちながら、それぞれ２時間行い、１時間後に１１０℃まで昇温して５時間維持した後、ガス導入管を導入させて、酸素／窒素＝５／９５（ｖ／ｖ）混合ガスのバブリングを開始した。次いで、  グリシジルメタクリレート２１．３ｇ（０．１５モル）、２，２’−メチレンビス（４−メチル−６−ｔ−ブチルフェノール）０．４ｇ、トリエチルアミン０．８ｇをフラスコ内に投入して１１０℃で８時間反応を続け、固形分酸価が７３ｍｇＫＯＨ／ｇの樹脂Ｃを得た。ＧＰＣにより測定したポリスチレン換算の重量平均分子量は１８，０００で、分子量分布（Ｍｗ／Ｍｎ）は２．２であった。
【０１４５】
＜樹脂Ｄの合成＞
攪拌機、温度計付き還流冷却管、滴下ロート及び窒素導入管を備えたフラスコを用意し、一方モノマー滴下ロートとして、ベンジルメタアクリレート８８ｇ（０．５モル）、メタクリル酸１２．９ｇ（０．１５モル）、ビニルトルエン４１．３ｇ（０．３５モル）、ｔ−ブチルパーオキシ−２−エチルヘキサノエート４ｇ、プロピレングリコールモノメチルエーテルアセテート（ＰＧＭＥＡ）４０ｇを投入した後、攪拌混合して用意し、連鎖移動剤滴下槽として、ｎ−ドデカンチオール６ｇ、ＰＧＭＥＡ２４ｇを入れて攪拌混合したものを用意した。その後フラスコにＰＧＭＥＡ３９５ｇを導入し、フラスコ内雰囲気を空気から窒素にした後、攪拌しつつフラスコの温度を９０℃まで昇温した。次いで、モノマー及び連鎖移動剤を滴下ロートから滴下を開始した。滴下は、９０℃を保ちながら、それぞれ２時間行い、１時間後に１１０℃まで昇温して８時間反応を行い、固形分酸価が７０ｍｇＫＯＨ／ｇの樹脂Ｄを得た。ＧＰＣにより測定したポリスチレン換算の重量平均分子量は２１，０００で、分子量分布（Ｍｗ／Ｍｎ）は２．２であった。
【０１４６】
＜樹脂Ｅの合成＞
攪拌機、温度計付き還流冷却管、滴下ロート及び窒素導入管を備えたフラスコを用意し、一方モノマー滴下ロートとして、ベンジルメタアクリレート７０．４ｇ（０．４モル）、メタクリル酸２１．５ｇ（０．２５モル）、ビニルトルエン４１．３ｇ（０．３５モル）、ｔ−ブチルパーオキシ−２−エチルヘキサノエート４ｇ、プロピレングリコールモノメチルエーテルアセテート（ＰＧＭＥＡ）４０ｇを投入した後、攪拌混合して用意し、連鎖移動剤滴下槽として、ｎ−ドデカンチオール６ｇ、ＰＧＭＥＡ２４ｇを入れて攪拌混合したものを用意した。その後フラスコにＰＧＭＥＡ３９５ｇを導入し、フラスコ内雰囲気を空気から窒素にした後、攪拌しつつ、フラスコの温度を９０℃まで昇温した。次いで、モノマー及び連鎖移動剤を滴下ロートから滴下を開始した。滴下は、９０℃を保ちながら、それぞれ２時間行い、１時間後に１１０℃まで昇温して５時間維持した後、ガス導入管を導入させて、酸素／窒素＝５／９５（ｖ／ｖ）混合ガスのバブリングを開始した。次いで、グリシジルメタクリレート２１．３ｇ（０．１５モル）、２，２’−メチレンビス（４−メチル−６−ｔ−ブチルフェノール）０．４ｇ、トリエチルアミン０．８ｇをフラスコ内に投入して１１０℃で８時間反応を続け、固形分酸価が７５ｍｇＫＯＨ／ｇの樹脂Ｅを得た。ＧＰＣにより測定したポリスチレン換算の重量平均分子量は１６，３００で、分子量分布（Ｍｗ／Ｍｎ）は２．２であった。
【０１４７】
前記結合剤重合体の重量平均分子量（Ｍｗ）及び数平均分子量（Ｍｎ）の測定についてはＧＰＣ法を用いて以下の条件下で行った。
【０１４８】
装置  ：  ＨＬＣ−８１２０ＧＰＣ（東ソー（株）製）
カラム  ：  ＴＳＫ−ＧＥＬＧ４０００ＨＸＬ＋ＴＳＫ−ＧＥＬＧ２０００ＨＸＬ（直列接続）
カラム温度  ：  ４０℃
移動相溶媒  ：  テトラヒドロフラン
流速  ：  １．０ｍｌ／分
注入量  ：  ５０μｌ
検出機  ：  ＲＩ
測定試料濃度  ：  ０．６質量％（溶媒＝テトラヒドロフラン）
校正用標準物質  ：  ＴＳＫ  ＳＴＡＮＤＡＲＤ  ＰＯＬＹＳＴＹＲＥＮＥ  Ｆ−４０、Ｆ−４、Ｆ−１、Ａ−２５００、Ａ−５００（東ソー（株）製）
【０１４９】
前記で得られた重量平均分子量及び数平均分子量の比を分子量分布（Ｍｗ／Ｍｎ）とした。
【０１５０】
［実施例１］
下記表１に記載された各成分のうち、予め着色材料Ｄの顔料及び添加剤Ｆである顔料分散剤の合計量が顔料、顔料分散剤及びプロピレングリコールモノメチルエーテルアセテートの混合物に対して、２０質量％となるように混合し、ビーズミルを用いて顔料を十分に分散させた後、ビーズミルを分離し、さらにプロピレングリコールモノメチルエーテルアセテートの残量を含む残りの成分を加えて混合することによって着色感光性樹脂組成物を得た。
【０１５１】
その後、２インチ角のガラス基板（コーニング社製、＃１７３７）を中性洗剤、水及びアルコールで順次洗浄してから乾燥した。このガラス基板上に、本発明に係る着色感光性樹脂組成物（表１）を１００ｍＪ／ｃｍ２の露光量（３６５ｎｍ）で露光し、現像工程を省略した時の焼成後の膜厚が２．０μｍとなるようにスピンコートし、次にクリーンオーブン中、１００℃で３分間予備乾燥した。冷却後、この着色感光性樹脂組成物を塗布した基板と石英ガラス製のフォトマスク（透過率を１〜１００％の範囲で階段状に変わらせるパターンと１μｍから５０μｍまでのライン／スペースパターンを有する）との間隔を１００μｍとし、ウシオ電機（株）製の超高圧水銀ランプ（商品名ＵＳＨ−２５０Ｄ）を用いて大気雰囲気下、１００ｍＪ／ｃｍ２の露光量（３６５ｎｍ）で光照射した。その後、非イオン系界面活性剤０．１２％と水酸化カリウム０．０６％を含む水系現像液に前記塗膜を２６℃で所定時間浸漬して現像し、水洗後、２２０℃で３０分間乾燥した。得られた画素部では表面荒れが見られなかった。また、非画素部には基板上に現像残渣及び未現像不良が発生しなかった。そして、現像しても表面荒れのないパターンを形成するために必要な最低必要露光量は６０ｍＪ／ｃｍ２であった。
【０１５２】
【表１】
0005343260.tif 000015
【０１５３】
［実施例２］
実施例１の樹脂Ａを樹脂Ｂに変更する以外は、実施例１と同様の操作を行った。評価結果を表２に示す。
【０１５４】
［実施例３］
実施例１の樹脂Ａを樹脂Ｃに変更する以外は、実施例１と同様の操作を行った。評価結果を表２に示す。
【比較例】
【０１５５】
［比較例１］
実施例１樹脂Ａを樹脂Ｄに変更する以外は、実施例１と同様の操作を行った。評価結果を表２に示す。
【０１５６】
［比較例２］
実施例１の樹脂Ａを樹脂Ｅに変更する以外は、実施例１と同様の操作を行った。評価結果を表２に示す。
【０１５７】
【表２】
0005343260.tif 000016
【０１５８】
前記表２から本発明の結合剤樹脂を含む実施例の着色感光性樹脂組成物は高感度で現像性に優れたカラーフィルタが得られることが分かった。一方、比較例の着色感光性樹脂組成物の場合、感度、現像性に劣って高品質のカラーフィルタが得られなかった。
【産業上の利用可能性】
【０１５９】
本発明によれば、高濃度着色材料を含有しても現像性に優れ、感度に優れた着色感光性樹脂組成物を提供することができるため、当該着色感光性樹脂組成物の用途は液晶表示装置等のカラーフィルターに限定されることはない。